(57)【要約】【課題】ボトルの外側だけでなく、内側も白色度が十分に高い、ボトル用遮光性フィルムを提供することを目的とする。【解決手段】プラスチックフィルム１１に、順に白インキ層１４／灰色インキ層１５ａ／白インキ層１４、又は白インキ層１４／銀色インキ層１５ｂ／白インキ層１４の構成を有する遮光インキ層１３を設け、この遮光インキ１３層とプラスチックフィルム１１との間に絵柄を有する印刷インキ層１２を設けた、ボトル用ラベルフィルムを作製する。【選択図】図１
2005219396.tif 000002
【特許請求の範囲】
【請求項１】
プラスチックフィルム上に、順に白インキ層／灰色インキ層／白インキ層、又は、白インキ層／銀色インキ層／白インキ層の構成を有する遮光インキ層を設け、この遮光インキ層と上記プラスチックフィルムとの間に絵柄を有する印刷インキ層を設けたボトル用ラベルフィルム。
【請求項２】
可視光の透過率が０．３％未満である、請求項１に記載のボトル用ラベルフィルム。
【発明の詳細な説明】
【技術分野】
【０００１】
この発明は遮光性のあるボトル用ラベルフィルムに関する。
【背景技術】
【０００２】
一般に、飲料の中には、太陽光に当てると劣化したりするものがあり、色付きガラス瓶に入れて販売されているものが多いが、瓶の重量やガラスの壊れやすさが輸送の際に問題となることがある。しかし、瓶の代わりにポリエチレンテレフタレート（以下、「ＰＥＴ」と略す。）などのプラスチック製有色ボトルを使用すると、有色のプラスチックを製造するために専用の設備を必要としてしまい、また、使用後はリサイクルの妨げになってしまう。
【０００３】
これに対して、一般に用いられている無色透明のＰＥＴボトルに、遮光性インキ層を有するフィルムを巻き付けて、遮光性を持たせる方法がある。しかし、アルミペーストや黒色インキを用いる遮光性インキ層をそのまま用いると、商品表示の絵柄などの印刷が読み取りにくくなったり、見栄えが悪くなったりするなどの問題がある。
【０００４】
そこで、ボトル表面に巻きつけるプラスチックフィルムであって、そのボトルと接する側に、まず白色インキ層を全面ベタ刷りして、その上からアルミペーストを含有するインキ層を設けて、遮光性とともに白色度も向上させた遮光性シュリンクフィルムが特許文献１に記載されている。
【０００５】
【特許文献１】特開２００３−２００９６６号公報
【発明の開示】
【発明が解決しようとする課題】
【０００６】
しかしながら、特許文献１のフィルムでは、ボトルの外側に向けた白色隠蔽性は向上しても、ボトルの内側の白色度は向上していないために暗く、購買者がボトルの中身を底や蓋側から覗き込んだ場合に暗く見えてしまい、内容物の見栄えが悪くなるという問題があった。
【０００７】
そこでこの発明は、ボトルの外側だけでなく、内側に対しても白色度が十分に高い、ボトル用遮光性フィルムを提供することを目的とする。
【課題を解決するための手段】
【０００８】
この発明は、プラスチックフィルム上に、順に白インキ層／灰色インキ層／白インキ層、又は、白インキ層／銀色インキ層／白インキ層の構成を有する遮光インキ層を設け、この遮光インキ層と上記プラスチックフィルムとの間に絵柄を有する印刷インキ層を設けたボトル用ラベルフィルムにより、上記の課題を解決したのである。
【発明の効果】
【０００９】
この発明にかかるラベルフィルムにより、ボトルの中身に太陽光などが入り込むことを広範囲に防ぐことができるだけの遮光性を与えることが出来る。さらに、ラベル上に設ける銀色インキ層又は灰色インキ層の両側に、白色度の高い白インキ層を設けることで、表面の白色度を上げて明るくして外観の見栄えをよくすることができ、かつ、ボトルの底や蓋側からボトルの中を覗き込んだ際の白色度も上げて中身の見栄えも良くすることができる。
【発明を実施するための最良の形態】
【００１０】
以下、この発明について詳細に説明する。
この発明は、図１のように、フィルム１１と遮光インキ層１３との間に、絵柄を有する印刷インキ層１２を設けたボトル用ラベルフィルムである。
【００１１】
上記フィルム１１は、ガラス瓶やペットボトル等のボトルに対して、熱収縮によって密着させるシュリンクラベルや、巻きつけて接着剤によりボトルに固定するタックラベル、その他、これらのようにボトルに密着させるラベル用のプラスチックフィルムであれば特に制限されるものではない。このようなフィルムとしては、例えば、ポリプロピレンやポリスチレン製のフィルムが挙げられる。
【００１２】
上記遮光インキ層１３とは、上記フィルム１１に遮光性を持たせ、かつ白色度を上げるためのものである。上記遮光インキ層１３は、絵柄側から順に白インキ層１４／灰色インキ層１５ａ／白インキ層１４、又は白インキ層１４／銀色インキ層１５ｂ／白インキ層１４となる構成を有するものである。これらの層は、上記フィルム１１の出来るだけ広い範囲に存在することが望ましく、上記フィルム１１の全面を覆っているとより望ましい。被覆率が高いほど、遮光効果が高いためである。
【００１３】
まず、上記灰色インキ層１５ａとは、黒色インキを含有する白色系インキにより形成されたインキ層をいう。また、上記銀色インキ層１５ｂとは、アルミなどの金属ペーストを含有するインキにより形成されたインキ層をいう。なお、銀色インキ層１５ｂが黒色インキを含有してもよく、灰色インキ層１５ａが金属ペーストを含有してもよい。また、白色系インキとは、ベージュ色、乳白色、白色などに見えるインキを言う。
【００１４】
また、上記白インキ層１４とは、上記灰色インキ層１５ａより白色度が高いインキ層であり、人間の目にベージュ色、乳白色又は白色として見えるものであると望ましい。上記白インキ層１４は、上記灰色インキ層１５ａ又は上記銀色インキ層１５ｂが存在することによるラベルフィルムの見た目の暗化をできるだけ小さく抑えることが求められる。外側から見た人間の目には、白色度の高い上記白インキ層１４の色のみが上記絵柄の背景として見えることが望ましく、底部又は蓋側から覗き込んだ人間の目には、上記灰色インキ層１５ａ又は銀色インキ層１５ｂの影響で内容物が暗く感じ取れることが極力少ないことが望ましい。
【００１５】
さらに、上記遮光インキ層１３には、上記の白インキ層１４／灰色インキ層１５ａ／白インキ層１４又は、白インキ層１４／銀色インキ層１５ｂ／白インキ層１４以外の層が含まれていてもよい。ただし、それぞれの白インキ層１４による上記遮光インキ層１３の外観の白色度を著しく低下させるものでない必要がある。そのため、上記以外の層が含まれる際には、灰色インキ層１５ａ又は銀色インキ層１５ｂと白インキ層１４との間に存在すると望ましい。
【００１６】
上記フィルム１１と遮光インキ層１３との間に印刷される絵柄を有する印刷インキ層１２は、文字や模様によってボトルの内容物を表示したり、購買者に印象を与えたりするためのものである。印刷インキ層１２の絵柄は、フィルム１１の全面を覆っている必要はなく、フィルム１１上の一部だけであってもよい。また、印刷インキ層１２に接している側の白インキ層１４は、印刷インキ層１２の地色となってもよい。なお、上記絵柄の印刷方法はグラビア印刷など、特に限定されるものではなく、印刷に用いるインキの種類も特に限定されない。
【００１７】
この発明にかかるボトル用ラベルフィルムは、可視光の透過率が０．３％未満であることが望ましく、０．２％未満であるとより望ましい。なお、これらの数値条件を、可視光域全域だけではなく紫外線領域や赤外線領域でも満たすものであるとより望ましい。ボトルの中に、ビールなどの耐光性の低い製品を充填した場合でも、製品の品質劣化を出来るだけ抑えるためである。この可視光の遮蔽は、主に上記遮光インキ層によって実現すると望ましい。このため、上記遮光インキ層１３に含まれる上記灰色インキ層１５ａ又は銀色インキ層１５ｂは、それだけで可視光の透過率が１％未満となるとより望ましい。
【実施例】
【００１８】
以下、実施例を用いてこの発明をより具体的に説明する。
まず、用いるインキについて説明する。
・白インキ（サカタインクス（株）製：ＰＳ−９８５  白  １５０ＰＲ−６５）
・灰色インキ（上記白インキに、全体の５重量％となる黒インキ（サカタインクス（株）製：ＰＳ−９８５  墨１０００）を添加する。）
・銀色インキ（サカタインクス（株）製：ＰＳ−９８５  銀  ＲＥ−１７（アルミペースト含有））
【００１９】
上記のそれぞれのインキ１００重量部を、イソプロピルアルコール（ＩＰＡ）４０％、酢酸エチル６０％からなる溶剤４０重量部で希釈した。これらの粘度をザーンカップ粘度計Ｎｏ．３にて測定した。希釈後のインキの粘度及びインキ中の樹脂、顔料、溶剤の比率を表１に示す。なお、インキ中の樹脂はいずれもアクリル／セルロース系樹脂である。また、これら以外に、元々のインキに由来するワックス、滑剤、消泡剤、レベリング剤、ブロッキング防止剤などからなる添加剤が１％未満含まれている。
【００２０】
これらのインキをそれぞれ、延伸ポリスチレン製フィルム（シーアイ化成（株）製：ＥＰＳ４５ＴＤ  厚み６０μｍ  以下、「ＯＰＳ」と略す。）に対して、彫刻（ヘリオ）３０μｍベタ版にて、印刷速度１００ｍ／分でグラビア印刷し、６０℃で瞬間的に乾燥させた。
【００２１】
【表１】
2005219396.tif 000003
【００２２】
（実施例１）
ＯＰＳに、白インキ層／灰色インキ層／白インキ層となる順番で、上記の印刷条件により印刷した。得られたフィルムについて、Ｂｉｏｃｈｒｏｍ  Ｌｔｄ  Ｕｌｔｒｏｓｐｅｃ  ２１００  ｐｒｏにより２００〜９００ｎｍの光線透過率スペクトルを測定した。その結果を表２に示す。
【００２３】
【表２】
2005219396.tif 000004
【００２４】
（実施例２）
ＯＰＳに印刷するインキ層の構造及び順番を、白インキ層／銀色インキ層／白インキ層とした以外は実施例１と同様にして光線透過率スペクトルを測定した。その結果を表２に示す。
【００２５】
（比較例１）
ＯＰＳに印刷するインキ層の構造及び順番を、白インキ層／白インキ層とした以外は実施例１と同様にして光線透過率スペクトルを測定した。その結果を表２に示す。
【００２６】
（比較例２）
ＯＰＳに印刷するインキ層の構造及び順番を、銀色インキ層／白インキ層とした以外は実施例１と同様にして光線透過率スペクトルを測定した。その結果を表２に示す。
【００２７】
（結果）
銀色インキ層又は灰色インキ層の前後に白インキ層を設けた遮光インキ層では、白インキ層のみや銀色インキ層に白インキ層を設けたものよりも、さらに高い遮光性を持たせることができた。
【図面の簡単な説明】
【００２８】
【図１】この発明にかかるラベルフィルムの断面図。
【符号の説明】
【００２９】
１１  フィルム
１２  印刷インキ層
１３  遮光インキ層
１４  白インキ層
１５ａ  灰色インキ層
１５ｂ  銀色インキ層
【図１】
2005219396.tif 000005